(57)【要約】【課題】挿通された線状部品とのクリアランスが小さくても、線状部品の挿入性や操作性が良好な医療用部品およびその製造方法を提供する。【解決手段】ステンレス鋼で形成された管状の針管１は、内面３の表面粗さＲａが１．０マイクロメートル以下であり、かつ内面の表面における、酸化被膜の鉄元素に対する酸素の割合が４０％以上であることを特徴とする。【選択図】図１
2013013599.tif 000002
【特許請求の範囲】
【請求項１】
ステンレス鋼で形成された管状の医療用部品であって、
内面の表面粗さＲａが１．０マイクロメートル以下であり、かつ前記内面の表面における、酸化被膜の鉄元素に対する酸素の割合が４０％以上であることを特徴とする医療用部品。
【請求項２】
管状に形成された医療用部品の製造方法であって、
ステンレス鋼で形成されたパイプを、ダイスを用いて引き抜き延伸加工する引き抜き延伸工程を備え、
最後に行われる前記引き抜き延伸加工は、前記パイプにプラグを挿通した状態で行われることを特徴とする医療用部品の製造方法。
【請求項３】
前記引き抜き延伸工程の後に、前記パイプを前記ステンレス鋼の酸化温度以上の温度で所定時間保持する熱処理工程をさらに備えることを特徴とする請求項２に記載の医療用部品の製造方法。
【請求項４】
請求項１に記載の医療用部品と、
前記医療用部品に進退可能に挿通される線状部品と、
を備えることを特徴とする医療機器。
【発明の詳細な説明】
【技術分野】
【０００１】
本発明は、医療用部品、より詳しくは、細い管状に形成された医療用部品およびその製造方法、並びに当該医療用部品を備える医療機器に関する。
【背景技術】
【０００２】
従来、細いパイプ状に形成された医療用部品、例えば生検吸引に用いられる針管等が知られている。針管等の医療用部品は、例えばスタイレット（線状部品）が挿通された状態で、内視鏡に挿入されて処置を行う部位まで導入される。
【０００３】
特許文献１には、穿刺針（針管）と、穿刺針に挿通されるスタイレットとを備えた内視鏡用穿刺針装置が記載されている。スタイレットは、針管内に目的外の組織が進入することを防いだり、内視鏡等に挿入される針管に対して曲げ弾性を補強して好適に進退させたりする機能を発揮するもので、状況に応じて針管に対して進退させて使用される。
【先行技術文献】
【特許文献】
【０００４】
【特許文献１】特開平７−１７８０９８号公報
【発明の概要】
【発明が解決しようとする課題】
【０００５】
上述の穿刺針装置を始めとする内視鏡用処置具は、患者の侵襲を低減する観点から、さらなる小径化が進められている。そのため、針管等やスタイレットもさらに小径化が進む環境にある。小径化が進むと、針管の内面とスタイレットの外面とのクリアランスは小さくなる傾向にあるため、スタイレットの針管に対する挿入性や操作性が低下する可能性がある。
【０００６】
スタイレットの挿入性および操作性を向上させる方法として、スタイレットを先端に向かって細くすることが考えられる。しかしながら、スタイレットの先端側を細くしすぎると、目的外の組織が針管内に進入することを防ぐ等の本来の目的に悪影響を及ぼす恐れがある。
また、研磨等により針管等の内面を滑らかにするアプローチも考えられる。しかしながら、詳細は後述するが、発明者は、単に針管等の内面を滑らかにするだけでは、挿入性や操作性を充分に向上させることは困難であることを見出した。
【０００７】
本発明は、上述したような事情に鑑みてなされたものであって、挿通された線状部品とのクリアランスが小さくても、線状部品の挿入性や操作性が良好な医療用部品およびその製造方法を提供することを目的とする。
本発明の他の目的は、線状部品を好適に進退させることができる医療機器を提供することである。
【課題を解決するための手段】
【０００８】
本発明の第一の態様は、ステンレス鋼で形成された管状の医療用部品であって、内面の表面粗さＲａが１．０マイクロメートル以下であり、かつ前記内面の表面における、酸化被膜の鉄元素に対する酸素の割合が４０％以上であることを特徴とする。
【０００９】
本発明の第二の態様は、管状に形成された医療用部品の製造方法であって、ステンレス鋼で形成されたパイプを、ダイスを用いて引き抜き延伸加工する引き抜き延伸工程を備え、最後に行われる前記引き抜き延伸加工は、前記パイプにプラグを挿通した状態で行われることを特徴とする。
本発明の医療用部品の製造方法は、前記引き抜き延伸工程の後に、前記パイプを前記ステンレス鋼の酸化温度以上の温度で所定時間保持する熱処理工程をさらに備えてもよい。
【００１０】
本発明の第三の態様は、本発明の医療用部品と、前記医療用部品に進退可能に挿通される線状部品とを備えることを特徴とする。
【発明の効果】
【００１１】
本発明の医療用部品およびその製造方法によれば、挿通された線状部品とのクリアランスが小さくても、線状部品の挿入性や操作性が良好な医療用部品を提供することができる。
また、本発明の医療機器によれば、線状部品を好適に進退させることができる医療機器を提供することができる。
【図面の簡単な説明】
【００１２】
【図１】本発明の第一実施形態における針管の先端側を示す図である。
【図２】本発明の第二実施形態における医療機器の先端側を示す図である。
【図３】同医療機器のスタイレットを示す図である。
【図４】（ａ）および（ｂ）は、いずれも同スタイレットの先端部の形成方法を示す図である。
【図５】スタイレットの比較実験の条件を説明するための図である。
【図６】スタイレットの外面と、針管内面との接触圧を検討したシミュレーション結果を示すグラフである。
【発明を実施するための形態】
【００１３】
本発明の第一実施形態について、図１を参照して説明する。
図１は、本実施形態における医療用部品である針管１の先端側を示す図である。針管１は、ステンレス鋼（ＳＵＳ）で管状に形成されており、鋭利な先端２を有する。針管１の内面３は、挿通されるスタイレット等の線状部品がスムーズに進退されるよう、凹凸の少ない滑らかな状態となるよう処理されている。内面の表面粗さＲａは、１．０μｍ以下が好ましく、０．５μｍ以下とされるのがより好ましい。
【００１４】
針管１の内面を滑らかに加工することで、線状部品の進退抵抗は減少する。しかしながら、詳細は後述するが、内面に金属材料が露出していると、線状部品の金属材料と凝着を起こすことにより、進退抵抗が増大する。
そこで、針管１においては、内面を滑らかにするとともに、研磨処理等により内面において酸化被膜の一部が失われている場合は、酸化被膜を回復させて金属材料をそのまま露出させないようにしている。酸化被膜の状態は、パイプ内面表面の鉄元素に対する酸素の割合を指標として判断することができ、酸素の割合が４０％以上であると、内面における金属材料の露出を好適に抑制することができる。
【００１５】
針管１は、様々な手順により製造することができるが、以下にその一例である本発明の医療用部品の製造方法の流れについて説明する。
まず、針管１の材料となるＳＵＳ製のパイプを、ダイスで外径を規制しながら引き抜き延伸加工を行って細くする。ダイスを徐々に内径の小さいものに交換しながら、所望の径になるまで引き抜き延伸加工を繰り返す（引き抜き延伸工程）。このとき、少なくとも最後の引き抜き延伸加工においては、パイプに芯金（プラグ）を通した状態で行う（芯引き。プラグ引きとも呼ばれる。）。引き抜き延伸加工により、パイプの内面には凹凸が発生し、荒れて不整になってくるが、パイプにプラグを通して引き抜き延伸加工を行うことにより、パイプの内面がプラグに押し付けられて凹凸の高低差が小さくなり、滑らかになる。
【００１６】
引き抜き延伸工程において、何種類のダイスを使用するか、何回延伸加工を行うか、またそのうち何回を、プラグを通した状態で行うか等については、適宜設定されてよい。また、途中に随時加熱処理による焼きなまし工程が挿入されてもよい。完成した針管の内面の表面粗さＲａは、１．０μｍ以下が好ましく、０．５μｍ以下とされるのがより好ましい。引き抜き延伸工程のみで表面粗さＲａが１．０μｍ以下とならない場合は、引き抜き延伸工程後にパイプ内面の研磨処理を行ってもよい。研磨処理は、粒状の研磨剤を用いた物理的な研磨や、薬品を用いた化学研磨など、公知の方法を適宜選択して行ってよい。
【００１７】
引き抜き延伸工程後、内面の表面粗さＲａが所定値以下に処理されたパイプは、材料であるＳＵＳの酸化温度以上の温度で所定時間保持され、内面表面の鉄元素に対する酸素の割合が４０％以上に上昇させられる（熱処理工程）。熱処理は、大気中、酸素雰囲気中のいずれで行ってもよく、時間は例えば５〜６０分の間で適宜設定されてよい。
熱処理工程により、パイプの表面が酸化して酸化被膜が形成される。特にパイプの内面では、引き抜き延伸工程や追加された研磨処理等において失われた酸化被膜が好適に回復される。
熱処理工程後、先端を研磨して鋭利に加工すると、針管１が完成する。
【００１８】
本実施形態の針管１は、表面粗さＲａが１．０μｍ以下、かつ内面の酸化被膜における鉄元素に対する酸素の割合が４０％以上であるため、スタイレットとのクリアランスが小さくても、挿通されたスタイレットを好適に進退させることができる。以下、この点について、実施例と比較例とを示して説明する。
【００１９】
（実施例イ）
外径４．０ｍｍ、内径３．６ｍｍのＳＵＳ３０４製パイプを、外側にダイス、内側にプラグをセットした状態で、１回引き抜き延伸加工を行い、その後、熱処理を施し、加工硬化を低減した。ダイス、プラグの径を１工程ごとに徐々に細くしながら複数回引き抜き延伸加工を行った。すべての引き抜き延伸加工を、外側にダイス、内側にプラグをセットした状態で行ったが、加工硬化を除去する熱処理は、途中の引き抜き延伸加工後まで実施し、その後は行わなかった。以上の内容の引き抜き延伸工程により、外径１．０ｍｍ、内径０．５ｍｍ、長さ２ｍのパイプを得た。
引き抜き延伸工程後、大気中で３００℃〜５００℃で６０分加熱することにより熱処理工程を行った。熱処理工程後、パイプの片端を回転砥石により針先加工を行い、針管を得た。
実施例イは、上述した本発明の医療用部品の製造方法により製造された針管である。
【００２０】
（実施例ロ）
熱処理工程を行わなかった以外は、実施例イと同一の手順として針管を得た。
実施例ロの針管は、上述した医療用部品の製造方法のうち、熱処理工程を省略して製造された本発明の医療用部品である。
（実施例ハ）
引き抜き延伸工程はプラグを用いず、ダイスのみを用いて行った。熱処理工程、および針先加工は実施例イと同様に行い、引き抜き延伸工程と熱処理工程との間で、粒状の研磨剤を用いてパイプの内面を研磨加工した。
実施例ハの針管は、本発明の医療用部品の製造方法によらず製造された本発明の医療用部品である。
【００２１】
（比較例イ）
実施例イと同一のパイプを材料として用いた。引き抜き延伸加工はプラグを用いず、ダイスのみを用いて行い、熱処理工程は実施せずに外径１．０×内径０．５、長さ２ｍのパイプを得た後、実施例１と同様の針先加工を行い、針管を得た。
（比較例ロ）
引き抜き延伸加工後に、化学研磨によりパイプの内面を研磨した以外は、比較例イと同一の手順として針管を得た。
（比較例ハ）
引き抜き延伸加工を実施例イの引き抜き延伸工程と同様に行った以外は、比較例ロと同一の手順として針管を得た。
【００２２】
各例の針管について、内面粗さＲａ、および内表面の鉄元素に対する酸素の割合を測定した。元素の分析は、針管を軸方向にカットし、露出した内表面をＥＰＭＡ（Electron Probe MicroAnalysis）にて分析することにより行った。加速電圧は１０ｋＶとした。結果を表２に示す。
【００２３】
【表１】
2013013599.tif 000003
【００２４】
表１に示すように、実施例の針管は、いずれも表面粗さＲａが１．０μｍ以下、かつ内面の酸化被膜における鉄元素に対する酸素の割合が４０％以上であった。これらの針管に、外径０．４８ｍｍ、長さ２ｍｍのＮｉ−Ｔｉ製の線状部材を挿入して進退させたところ、引っ掛かりは発生せず、スムーズに進退させることができた。
【００２５】
これに対し、比較例イの針管は、表面粗さＲａが１．３μｍであり、上記線状部材を挿入して進退させたところ、引っ掛かりを生じた。
また、比較例ロおよびハでは、表面粗さＲａが１．０μｍ以下であったため、当初、線状部材の進退時に引っ掛かりが生じなかったものの、挿入量を増やしていくと、ある時点で急に進退抵抗が増大し、進退操作が顕著に重くなるという現象が見られた。これは、針管内面の酸化被膜において、鉄元素に対する酸素の割合が４０％未満であるため、初期の状態から金属素地が一部露出していたか、もしくは線状部材の進退操作により酸化被膜が失われて針管内面の金属素地が容易に露出し、針管と線状部材との間で金属材料の凝着が発生することによるものと推測された。この現象は、発明者が初めて見出したものであり、針管等の外側部材において、単に内面を滑らかにするように研磨等の加工を行うのみでは、必ずしもスタイレットの挿入性の恒常的な改善が得られないことがある可能性を示すものである。
【００２６】
続いて、本発明の第二実施形態について図２から図６を参照して説明する。第二実施形態は、第一実施形態の針管１と、針管１と好適に組み合わせることができる線状部品とを備えた医療機器である。なお、以降の説明において、既に説明したものと共通する構成については、同一の符号を付して重複する説明を省略する。
【００２７】
図２は、本実施形態の医療機器４１の先端側を示す図である。医療機器４１は、針管１と、針管１に進退可能に挿通されたスタイレット（線状部品）５１とを備えている。
【００２８】
図３は、スタイレット５１を示す図である。スタイレット５１は、ステンレス鋼（ＳＵＳ）からなる中空の本体５２と、本体５２の一方の端部に設けられたツマミ６０とを備えている。ツマミ６０は、針管１に対してスタイレット５１を進退させる際に使用者が把持する部分であり、樹脂等からなる公知の構成を有する。したがって、ツマミ６０は公知の各種構成のものを適宜選択して採用してよい。
【００２９】
本体５２は、ＳＵＳで形成された中空のパイプからなり、ツマミ６０が取り付けられていない端部（先端）が、略半球状に丸められた先端部５３となっており、先端側の開口が閉塞されている。本体５２を形成するＳＵＳとしては、特に制限はなく、注射針で使用されるＳＵＳ３０４など各種のＳＵＳを用いることができる。また、本体５２の外径および肉厚は、用途や、スタイレット５１が挿通される外側部材の寸法等により適宜決定されてよいが、概ね外径は外側部材の内径より０．００５ｍｍ〜０．５ｍｍ小さくすることが望ましい。これ以上外径が大きくなると外側部材とのクリアランスが小さくなり挿入抵抗が上昇し、操作性が悪化する。これ以上外径が小さくなると外側部材とのクリアランスが大きくなり、押し出し性が低下する。従って特に操作性を重視する場合には、本体の外径は外側部材の内径よりも０．２〜０．５ｍｍ小さい範囲とすることがさらに望ましく、特に押し出し性を重視する場合には、本体の外径は外側部材の内径より０．００５〜０．２ｍｍ小さい範囲にすることが望ましい。操作性と押し出し性のバランスを重視する場合には０．０２〜０．３ｍｍ小さい範囲にすることが望ましい。
本体５２の肉厚は製造のし易さや強度不足による座屈防止といった点から０．０２ｍｍ以上であることが望ましく、曲がりやすさによる挿入のしやすさといった観点から１．０ｍｍ以下であることが望ましい。さらに言えば挿入のしやすさを重視する場合には０．０２〜０．６ｍｍの範囲が望ましく、製造のしやすさ、座屈防止といった点を重視する場合には０．６〜１．０ｍｍ、両者のバランスを取る場合には０．０５〜０．８ｍｍの範囲を選択することが望ましい。
【００３０】
図４は、先端部５３の形成方法を示す図である。先端部５３は、本体の材料となるＳＵＳ製のパイプの先端部を局所的に溶融し、その後冷却・固化させることにより形成される。溶融されたパイプの一部は表面張力により球状または略球状に変形した後、冷却・固化される。これにより、略半球状の先端部が形成される。例えば、図４（ａ）に示すように、ＳＵＳ製のパイプ５２ａの先端部５２ｂにレーザー装置１００からＹＡＧレーザーＬを照射して先端部５２ｂを局所的に溶融させる。溶融された金属材料は表面張力により半球状に変形し、その後冷却・固化されると、図４（ｂ）に示すように、略半球状の先端部５３がパイプ５２ａの一端に形成される。先端部５３を備えたパイプ５２ａを所定の長さに切断し、必要に応じて後加工等を行うと、本体５２が完成する。
なお、先端部５２ｂを溶融させる手段は、上述のＹＡＧレーザーには限定されず、例えば、炭酸ガスレーザー等の他のレーザー、電子ビーム、ＴＩＧ溶接等のアーク溶接等で使用される各種溶接用加熱手段が用いられてもよい。ここで、溶接用加熱手段を用いる場合は、先端部に他の部材を溶接するのではなく、あくまでも当該溶接の手法を用いて先端部を溶融させるだけである。
【００３１】
上記のように形成されたスタイレット５１の作用効果について説明する。
スタイレット５１の本体５２は、中空構造を有するため、同一外径を有する中実の部材と比較して、断面二次モーメントが小さい。その結果、挿通される針管１の湾曲や蛇行により本体５２に作用する曲げモーメントに対して曲がりやすくなり、当該湾曲、蛇行等に好適に追従して変形するため、良好な挿入性を示す。
【００３２】
また、本体５２はＳＵＳ製であるため、超弾性合金と異なり、曲げ負荷が一定量に達すると、塑性変形を生じる。特に、先端側に生じたわずかな塑性変形により、スタイレット５１の先端が針管１の内壁に突き当たりにくくなり、スタイレット５１と針管１との接触圧が減少される。さらに、略半球状に加工されたスタイレット５１の先端部５３は、針管１の内面との引っ掛かりを発生させにくく、これらは相まって、スタイレット５１の挿入性向上に寄与し、針管１内においてスタイレット５１をスムーズに進退させることができる。
【００３３】
本実施形態におけるスタイレット５１は、ＳＵＳ製であるため、超弾性合金のスタイレットよりも材料コストが低い。また、超弾性合金のスタイレットよりも剛性が高く、軸線方向の力がより効率よく先端側まで伝達される。その結果、生体組織の押し出し性にも優れており、外側部材が針管の場合は、針管内に進入した検査対象外の組織等を好適に針管外に排出することができる。
さらに、上述のように挿入性も良好であるため、押し出し性と挿入性とが高いレベルで両立されたスタイレットとなっている。
【００３４】
また、上述したスタイレット５１の製造方法においては、先端部を局所的に溶融させるだけで略半球状の先端部５３が形成されるため、先端部を形成するために研磨加工等が必要なく、簡便に、かつ効率よく製造することができる。したがって、材料コストに加えて加工コストも低減され、より低コストで製造することができる。
【００３５】
次に、スタイレット５１の実施例、および各比較例の製造手順と、実施例および各比較例を用いて行った比較実験の結果を示す。
（実施例）
本体５２の材料として、外径０．４８ｍｍ、内径０．３５ｍｍのＳＵＳ製のパイプを用意した。当該パイプの一方の端部にＹＡＧレーザーをパルス照射し、局所的かつ瞬間的に溶融および冷却固化させて略半球状の先端部５３を形成した。レーザーの照射エネルギーは、０．５〜１．０Ｊ／パルスとし、１パルス照射した。他方の端部に樹脂性のツマミ６０を取り付けてスタイレットを完成させた。
【００３６】
（比較例１）
本体の材料として、Ｎｉ−Ｔｉ製超弾性合金からなる外径０．４８ｍｍの中実な線状部材を準備した。研磨加工により一方の端部を略半球状に加工して先端部を形成し、他方の端部にツマミ６０を取り付けてスタイレットを完成させた。
（比較例２）
本体の材料として、ＳＵＳ製で外径０．４８ｍｍの中実な線状部材を使用した以外は、比較例１と同様の手順でスタイレットを完成させた。
【００３７】
表２に、実施例および各比較例のスタイレットの弾性率、断面二次モーメント、および曲げ剛性を示す。表２に示すように、実施例のスタイレットは、比較例１のスタイレットよりも弾性率が高く、比較例２のスタイレットよりも小さい断面二次モーメントを有するため、曲げ剛性は比較例１と比較例２との中間の値となっており、押し出し性と挿入性がバランスよく両立されていることがわかる。
【００３８】
【表２】
2013013599.tif 000004
【００３９】
（比較実験）
スタイレットを挿通する管状の医療用部品として、外径１．０ｍｍ、内径０．５ｍｍ（スタイレットとのクリアランスは両側合計で０．０２ｍｍ）、長さ１．５ｍのＳＵＳ製パイプを準備した。図５に示すように、医療用部品１０の長手方向中央付近を湾曲させ（曲率半径ｒ  ３０ｍｍ、弧状部分の中心角θ  ７５度）、当該湾曲状態が保持されるように固定した。
固定された医療用部品１０に実施例および各比較例のスタイレット（図５に符号Ｓで示す。）を挿入し、スタイレットＳを外側部材５０に対して進退させ、進退操作時の抵抗や、スタイレットの引っかかりの有無等を官能的に評価した。進退操作において、スタイレットＳは、ツマミが外側部材１０と接触するまで前進させ、先端部が湾曲部位を通過するように進退させた。
【００４０】
実施例のスタイレットは、同一材料で中実に形成された比較例２のスタイレットよりも小さい力で進退させることができ、引っかかりは発生しなかった。これは、主に略半球状の先端部５３と、比較例２よりも小さい断面二次モーメントによるものと考えられた。
【００４１】
さらに、実施例のスタイレットは、比較例２のみならず、より柔軟な超弾性合金製の比較例１のスタイレットよりも進退に要する力が小さかった。この原因を推測するため、実施例のスタイレットおよび比較例１のスタイレットのそれぞれの外面と、外側部材１０の内面との間に発生する接触圧を、シミュレーションを用いて検討した。なお、このシミュレーションでは、外側部材は比較実験と同形状とし、後退はさせず前進させる条件で検討した。
【００４２】
図６は、上記シミュレーションの結果を示すグラフであり、縦軸に接触圧、横軸にスタイレットの挿入長をとっている。接触圧が急峻に立ち上がっている部分が、スタイレット先端が外側部品の湾曲部に差し掛かった位置に相当する。図６に示すように、スタイレットを挿入した当初は、柔軟な比較例１のスタイレットの方が接触圧が低いが、スタイレットの挿入長が増加するにつれて、実施例のスタイレットの接触圧が低下し、比較例１のスタイレットよりも小さくなることが示された。これは、接触圧によりＳＵＳ製の実施例のスタイレットに微小な塑性変形が生じ、軸線回りに回転して、主に先端側が接触圧を逃がす方向に変位することによるものと推測された。
【００４３】
医療機器４１においては、本発明の針管１と、上述の条件を満たすスタイレット５１とが組み合わされているため、さらに良好な挿入性が得られる。実際に上述の実施例イないしハに係る針管に実施例のスタイレットを挿通したところ、小さい力で引っかかりなく進退させることができ、非常に良好な結果が得られた。
なお、本実施形態においては、針管１と好適に組み合わされる線状部品として、スタイレット５１を示したが、針管１と組み合わされるスタイレットは、スタイレット５１に限られず、例えば各比較例のスタイレットを組み合わせても、比較的良好な挿入性を得ることができる。
【００４４】
以上、本発明の各実施形態について説明してきたが、本発明の技術範囲は、上述した態様に限定されるものではなく、本発明の趣旨を逸脱しない範囲において種々の変更を加えることが可能である。
例えば、上述の実施形態では、医療用部品として、針管の例を説明したが、これ以外にも、シース管、カニューレ等が外側部材とされてもよい。また、組み合わされる線状部品も、スタイレットのほかに、例えばガイドワイヤ等であってもよい。また、線状部品は必ずしも単線である必要はなく、単線を複数撚りあわせたロープ、ワイヤー状のものであってもよい。
また、本発明の医療用部品の製造方法において、熱処理工程は必須ではない。すなわち、引き抜き延伸工程後、内面表面の酸素割合が充分保持されていれば、必ずしも熱処理工程を行わなくてもよい。
【符号の説明】
【００４５】
１  針管（医療用部品）
３  内面
４１  医療機器
５１  スタイレット（線状部品）
【図１】
2013013599.tif 000005
【図２】
2013013599.tif 000006
【図３】
2013013599.tif 000007
【図４】
2013013599.tif 000008
【図５】
2013013599.tif 000009
【図６】
2013013599.tif 000010